【事件の表示】
　特願２００９−　７５３２７「紫外線硬化型コート組成物」拒絶査定不服審判事件〔平成２２年１０月１４日出願公開、特開２０１０−２２９１８８、請求項の数（１）〕について、次のとおり審決する。
【結　論】
　原査定を取り消す。
　本願の発明は、特許すべきものとする。
【理　由】
第１　手続の経緯
　本願は、２００９年３月２６日を出願日とする特許出願であって、平成２４年１１月２０日付けで拒絶理由が通知され、平成２５年１月２５日に意見書及び手続補正書が提出されたが、同年１０月２３日付けで拒絶査定がされ、これに対し、平成２６年１月２８日に拒絶査定不服審判が請求されたものである。
第２　本願発明
　本願の請求項１に係る発明は、平成２５年１月２５日提出の手続補正書により補正された特許請求の範囲に記載された事項により特定されるものと認められるところ、その請求項１に係る発明（以下、「本願発明」という。）は、以下のとおりである。
「紫外線硬化型モノマー、カチオン性成分、光重合開始剤を含有する紫外線硬化型コート組成物であって、紫外線硬化型モノマーがN−ヒドロキシエチルアクリルアミド及びアクリロイルモルホリンの混合物、カチオン性成分が第１〜４級カチオン基含有重合性モノマー、またはそれらを単独重合もしくは他の重合性モノマーと共重合してなるカチオン性重合体であり、N-ヒドロキシエチルアクリルアミドにカチオン性重合体を溶解させたのち、アクリロイルモルホリンと混合することにより得られる紫外線硬化型コート組成物。」
第３　原査定の理由の概要
　原査定の理由の概要は、本願発明は、下記の引用文献１、２に記載された発明に基いて、当業者が容易に発明をすることができたものであるから、特許法第２９条第２項の規定により特許を受けることができない、とするものである。
　引用文献１．特開２００５−１０４０６７号公報
　引用文献２．特開２００６−１９２６３４号公報
第４　当審の判断
　１　引用文献に記載された事項
　平成２５年１０月２３日付け拒絶査定において引用された引用文献１、２には次の事項が記載されている。
　［引用文献１（特開２００５−１０４０６７号公報）］
　１ａ　「【請求項１】
親水性単量体（ａ）、親水性重合体（ｂ）及び無機質フィラー（ｃ）を必須成分としてなるインク受容層形成用活性エネルギー線硬化型組成物（Ａ）であって、（Ａ）が式（１）を満たしてなることを特徴とするインク受容層形成用活性エネルギー線硬化型組成物。
【数１】
（１）式中、αは、膜厚２５μｍの（Ａ）からなる塗膜を鉛筆硬度（ＪＩＳ　Ｋ ５４００−１９９０、８．４ 鉛筆引っかき値、８．４．１試験機法に準拠）Ｂの硬さまで硬化させるのに必要な活性エネルギー線の積算エネルギー照射量（ｍJ／ｃｍ2）、βは、（Ａ）の製造２４時間後の粘度（β１）と、４０℃で６ヶ月間（Ａ）を密閉保存した後の粘度（β２）との比（β２／β１）を表し、粘度は、ＪＩＳ　Ｚ８８０３−１９９１　９．円すい及び円すい−平板形回転粘度計による粘度測定方法に準拠し、半径７ｍｍ、角度５．２４×１０-2ｒａｄの円すいを用いて２５℃、１００ｒｐｍで測定される。」
　１ｂ　「【０００２】
・・・
【発明が解決しようとする課題】
【０００３】
しかし、１０〜２０００ｐｐｍの保存安定化剤を添加しても、４０℃以上の高温下では充分な保存安定性が得られず、粘度上昇又は自然硬化が生じるという問題がある。一方、２０００ｐｐｍを超える保存安定化剤を添加すると、保存安定性は改良されるが、活性エネルギー線硬化型組成物自体の硬化性が悪くなるという欠点がある。
すなわち、本発明の目的は、保存安定性及び硬化性に優れた活性エネルギー線硬化型組成物を提供することである。」
　１ｃ　「【０００６】
親水性単量体（ａ）としては、（Ｎ置換）カルバモイル基含有モノマー（ａ１）、カルボニルオキシ基及び／又はオキシカルボニル基を含有するモノマー（ａ２）、スルホ基含有モノマー（ａ３）、カルボキシル基含有モノマー（ａ４）、ホスホ基含有モノマー（ａ５）、及びその他親水性モノマー（ａ６）等が含まれる。なお、（Ｎ置換）カルバモイル基は、カルバモイル基又はＮ置換カルバモイル基を意味する。
【０００７】
（Ｎ置換）カルバモイル基含有モノマー（ａ１）としては、一般式（２）又は（３）で表されるアミド等が含まれる。
【化１】
（２）式中、Ｒ1は水素原子又はメチル基、Ｒ2及びＲ3は水素原子又は炭素原子数１〜１２の有機基を表し、Ｒ2とＲ3とは同じであっても異なっていてもよく、Ｒ2とＲ3は互いに結合し環を形成していてもよい。
・・・
【００１４】
また、Ｒ2及び／又はＲ3がヒドロキシアルキル基であるアミドとしては、Ｎ−ヒドロキシメチル（メタ）アクリルアミド、Ｎ−（２−ヒドロキシエチル）（メタ）アクリルアミド及びＮ，Ｎ−ジ（２−ヒドロキシエチル）（メタ）アクリルアミド等が挙げられる。
・・・
【００１９】
また、Ｒ2とＲ3とが互いに結合し環を形成しているアミドとしては、Ｎ−（メタ）アクリロイルピペリジン、Ｎ−（メタ）アクリロイルピロリジン、Ｎ−（メタ）アクリロイルピペラジン、Ｎ−（メタ）アクリロイルモルホリン、Ｎ−（メタ）アクリロイル−２，６−ジメチルモルホリン及びＮ−（メタ）アクリロイルイミダゾリジン等が挙げられる。
・・・
【００６２】
これらの親水性単量体（ａ）のうち、（Ｎ置換）カルバモイル基含有モノマー（ａ１）及びカルボニルオキシ基及び／又はオキシカルボニル基含有モノマー（ａ２）が好ましく、さらに好ましくは（ａ１）、特に好ましくは一般式（２）又は（３）で表される（Ｎ置換）アミド、最も好ましくはＮ，Ｎ−ジメチル（メタ）アクリルアミド、Ｎ，Ｎ−ジエチル（メタ）アクリルアミド、Ｎ−（２−ヒドロキシエチル）（メタ）アクリルアミド、Ｎ−｛Ｎ’，Ｎ’−ジメチルアミノエチル｝（メタ）アクリルアミド、Ｎ−アクリロイルモルホリン、及びビニルホルムアミドである。
・・・
【００６４】
これらの親水性単量体（ａ）は、１種又は２種以上の混合物でもよい。
２種以上の混合物の場合、一般式（２）又は（３）で表されるアミドを含むことが好ましく、さらに好ましくはこのアミドを（ａ）の重量に基づいて１〜９５重量％含有すること、特に好ましくは１０〜９０重量％含有すること、最も好ましくは５０〜８５重量％含有することである。一般式（２）又は（３）で表されるアミドを含むと、保存安定性がさらに良好となる。
また、（ａ）の粘度（ｍＰａ・ｓ）は１００〜２０００にすることが好ましく、さらに好ましくは２００〜１０００、特に好ましくは３００〜８００である。この範囲であると、保存安定性がさらに良好となる。なお、粘度は、ＪＩＳ　Ｚ８８０３−１９９１　９．円すい及び円すい−平板形回転粘度計による粘度測定方法に準拠して半径７ｍｍ、角度５．２４×１０-2ｒａｄの円すいを用いて２５℃、５０ｒｐｍで測定される粘度である。」
　１ｄ　「【００６６】
親水性重合体（ｂ）としては、以下のものが含まれる。
（ｂ１）ビニル（共）重合体
（ｉ）ポリビニルアミド
ポリ（Ｎ−ビニルビロリドン）、Ｎ−ビニルピロリドン／ビニルアセテート共重合体（共重合比率１：１０〜１０：１）、Ｎ−ビニルピロリドン／Ｎ−ビニルイミダゾール共重合体（共重合比率１：１０〜１０：１）、Ｎ−ビニルピロリドン／Ｎ−ビニルカプロラクタム共重合体（共重合比率１：１０〜１０：１）及びポリ（Ｎ−ビニルホルムアミド）等。
【００６７】
（ｉｉ）ポリ（メタ）アクリルアミド
ポリ（メタ）アクリルアミド、ポリ｛Ｎ−イソプロピル（メタ）アクリルアミド｝、ポリ｛Ｎ−（Ｎ’，Ｎ’−ジメチルアミノプロピル）（メタ）アクリルアミド｝、ポリ（ジメチル（メタ）アクリルアミド）、ポリ（ジエチル（メタ）アクリルアミド）、ポリ（Ｎ−ヒドロキシメチル（メタ）アクリルアミド）、ポリ（Ｎ−（２−ヒドロキシエチル）（メタ）アクリルアミド）、ポリ（Ｎ−（メタ）アクリロイルピペリジン）、ポリ（Ｎ−（メタ）アクリロイルピロリジン）、及びポリ（Ｎ−（メタ）アクリロイルモルホリン）等。
・・・
【００８６】
親水性重合体（ｂ）は１種類のみを使用してもよいし、２種類以上を組み合わせて使用してもよい。
親水性重合体（ｂ）の親水性単量体（ａ）１００ｇに対する溶解度（ｇ／１００ｇ、２５℃）の下限は、５が好ましく、さらに好ましくは７、特に好ましくは１０、最も好ましくは１５である。この範囲であると、インク受容層形成用活性エネルギー線硬化型組成物（Ａ）からなる塗膜がさらに均質となりやすい。
【００８７】
すなわち、親水性重合体（ｂ）は親水性単量体（ａ）に２５℃で均一溶解していることが好ましく、このような（ａ）と（ｂ）の組み合わせとしては、次の組み合わせが好ましく例示できる。
【表１】
」
　１ｅ　「【０１０５】
インク受容層形成用活性エネルギー線硬化型組成物（Ａ）には、光重合開始剤（ｄ）を配合することが出来る。
光重合開始剤（ｄ）としては、ラジカル開始剤（ｄ１）及びカチオン開始剤（ｄ２）等が含まれる。
ラジカル開始剤（ｄ１）としては、紫外線又は可視光線（波長２００〜８００ｎｍ程度）を受けることによりラジカルを発生する化合物であれば制限なく使用でき、ベンゾイル基含有ラジカル開始剤、モルフォニル基含有ラジカル開始剤、リン原子含有ラジカル開始剤及びイオウ原子含有ラジカル開始剤等が使用できる。
ベンゾイル基含有ラジカル開始剤としては、２，２−ジメトキシ−１，２−ジフェニルエタン−１−オン、１−ヒドロキシシクロヘキシルフェニルケトン、２−ヒドロキシ−２−メチル−１−フェニルプロパン−１−オン及びベンゾフェノン等が挙げられる。
モルフォニル基含有ラジカル開始剤としては、２−メチル−１［４−（メチルチオ）フェニル］−２−モルフォリノプロパン−１−オン及び２−ベンジル−２−ジメチルアミノ−１−（４−モルフォリノフェニル）ブタン−１−オン等が挙げられる。
リン原子含有ラジカル開始剤としては、ビス（２，４，６−トリメチルベンゾイル）フェニルフォスフィンオキシド、ビス（２，６−ジメトキシベンゾイル）−２，４，４−トリメチルペンチルフォスフィンオキシド及び２，４，６−トリメチルベンゾイルジフェニルフォスフィンオキシド等が挙げられる。
　イオウ原子含有ラジカル開始剤としては、２，４−ジエチルチオキサントン及びイソプロピルチオキサントン等が挙げられる。」
　１ｆ　「【０１２２】
塗膜の形成は、ＪＩＳ　Ｋ５４００（１９９０）「３．３試験片の作成（７．５）バーコーター塗り」に記載されたバーコーターＮｏ．１１と同等のバーコーターを用いて、ガラス板上（厚み２ｍｍ、塗工面とは反対の面をアルミホイルで覆うことで遮光してある。）に２５μｍの厚みで（Ａ）を塗工し、塗工面に活性エネルギー線を垂直に照射し、硬化することによって得られる。
活性エネルギー線の積算エネルギー照射量は、上記の塗膜が鉛筆硬度Ｂの硬さまで硬化するまでのエネルギー照射量を市販の積算線量計｛マイドーズＰＤＭ−１１２（アロカ製）、ＲＡＭＴＥＣ１０００ｐｌｕｓ（東洋メディック製）等｝又は、積算光量計｛ＵＶパワーメータＣ８０２６（浜松ホトニクス製）、ＵＩＴ−１５０（ウシオ製）等｝を用いて測定される。
活性エネルギー線とは、電子線、γ線、ｘ線、紫外線、可視光線等が含まれる。これらのうち、装置が簡便性の観点等から、電子線、紫外線及び可視光線が好ましく、さらに好ましくは紫外線及び可視光線、特に好ましくは紫外線である。」
　１ｇ　「【０１２９】
　本発明のインク受容層形成用活性エネルギー線硬化型組成物は、親水性アクリル単量体（ａ）、親水性重合体（ｂ）及び無機質フィラー（ｃ）、並びに、必要に応じて、溶媒、光重合開始剤（ｄ）、光増感剤（ｅ）、熱重合開始剤（ｆ）、溶剤（ｇ）及び／又は添加剤（ｈ）を、撹拌混合することにより得ることができる。
【０１３０】
　（ａ）〜（ｈ）の撹拌混合する順番には熱重合開始剤（ｇ）を除き特に制限がなく、均一に撹拌混合できればよい。熱重合開始剤（ｇ）は、（ａ）〜（ｈ）｛（ｇ）を除く｝を均一混合した後、２０℃以下に冷却し、（ｇ）を加え、均一に攪拌混合することが好ましい。撹拌混合温度（℃）としては熱重合開始剤（ｇ）を除き均一撹拌混合できれば特に制限はないが、２５〜６０が好ましく、さらに好ましくは３０〜５０、特に好ましくは３５〜４５である。熱重合開始剤（ｇ）の撹拌混合温度（℃）としては、−１０〜２０が好ましく、さらに好ましくは−５〜１５、特に好ましくは０〜１０である。撹拌混合時間（時間）としては熱重合開始剤（ｇ）を除き均一撹拌混合できれば特に制限はないが、０．５〜１００が好ましく、さらに好ましくは１〜８０、特に好ましくは１．５〜６０である。熱重合開始剤（ｇ）の撹拌混合時間（時間）としては均一撹拌混合できれば特に制限はないが、０．５〜５が好ましく、さらに好ましくは１〜４、特に好ましくは２〜３である。」
　１ｈ　「【０１３２】
　本発明の組成物は、紙、木材、石、ガラス、コンクリート、金属、プラスチック及び／又は金属蒸着プラスチック等にコーティングすることにより、インク受容層形成を形成することができる。これらのうち、プラスチック及び／又は金属蒸着プラスチック等のインク受容層形成に好適であり、特にプラスチックのインク受容層形成に好適である。」
　１ｉ　「【０１３５】
以下、実施例により本発明を更に説明するが、本発明はこれに限定されない。
表２において、各実施例に対応する組成を各配合量で次のようにして均一配合した。
すなわち、各組成のうち、ｃ２〜ｃ４及びｃ１１を除く各組成を空気雰囲気下４０℃に温調し、この温度で４時間混合攪拌したのち、ｃ２〜ｃ４又はｃ１１を仕込み、空気雰囲気下４０℃に温調し、この温度で高速ホモミキサー（日本精機製作所製エクセルオートホモジナイザー）を用いて回転数６００ｒｐｍで２時間攪拌混合して、本発明のインク受容層形成用活性エネルギー線硬化型組成物１〜２０（実施例１〜２０）及び比較用のインク受容層形成用活性エネルギー線硬化型組成物２１〜２６（比較例１〜６）を得た。なお、表中の数値は重量部を表し、表２で記載する略号の意味は次の通りである。
【０１３６】
ａ１１：Ｎ，Ｎ−ジメチルアクリルアミド
ａ１２：Ｎ，Ｎ−ジエチルアクリルアミド
ａ１３：Ｎ−（２−ヒドロキシエチル）アクリルアミド
ａ１４：Ｎ−（Ｎ’，Ｎ’−ジメチルアミノエチル）アクリルアミド
ａ１５：Ｎ−アクリロイルモルホリン
ａ１６：ビニルホルムアミド
ａ２１：２−ヒドロキシエチルアクリレート
ａ２２：４−ヒドロキシブチルアクリレート
ａ２３：メトキシポリ（ｎ＝９）エチレングリコールアクリレート
ａ２４：トリメチロールプロパンジアクリレート
ａ２５：ポリ（ｎ＝９）エチレングリコールモノアクリレート
ａ２６：２−アクリロイルオキシエチルコハク酸モノエステル
【０１３７】
ｂ１１：ＢＡＳＦ製ルビテックＫ９０パウダー（ポリビニルピロリドン）
ｂ１２：ＢＡＳＦ製ルビテックＶＡ６４（ビニルピロリドン−ビニルアセテート共重合体）
ｂ１３：クラレ製ＰＶＡ１１７（完全ケン化ポリビニルアルコール）
ｂ１４：クラレ製ＣＭ−３１８（カチオン変性ポリビニルアルコール）
ｂ１５：クラレ製ＰＶＡ Ｒ−１１３０（シリル変性ポリビニルアルコール）
【０１３８】
ｃ２：トクヤマ製ファインシールＸ−３７Ｂ（湿式法により製造され得る非結晶性シリカ）
ｃ３：富士シリシア製サイリシア４７０（湿式法により製造され得る非結晶性シリカ）
ｃ４：グレースデビソン製サイロジェット７０３Ａ（エアロゲル法により製造され得る非結晶シリカ）
ｃ１１：日本アエロジル製アエロジル２００（燃焼法により製造された非結晶球状シリカ）
【０１３９】
ｄ１１：２−メチル−１［４−（メチルチオ）フェニル］−２−モルフォリノプロパン−１−オン
ｄ１２：１−ヒドロキシシクロヘキシルフェニルケトン
ｈ１：ハイドロキノンモノメチルエーテル
ｈ２：ハイドロキノン
【０１４０】
【表２】
【０１４１】
　インク受容層形成用活性エネルギー線硬化型組成物１〜２６の保存安定性、及び硬化性、及び印刷性として硬化後のインク受容層上の印刷画像の耐水性、及びインク受容層上の印刷画像のにじみについて評価し、これらの評価結果を表３に示した。
・・・
【０１５１】
【表３】
」
　［引用文献２（特開２００６−１９２６３４号公報）］
　２ａ　「【請求項１】
９．０〜１６．０［ｃａｌ／ｃｍ3］1/2の溶解度パラメーター（ＳＰ値）を持つアクリル単量体（ａ）、
第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）、
無機微粒子（ｃ）、
並びに９．０〜１６．０［ｃａｌ／ｃｍ3］1/2のＳＰ値を持つエチレン性不飽和単量体（ｄｄ）からなる単位を必須構成単位として含有する架橋有機微粒子（ｄ）
からなることを特徴とするインク受容層形成用活性エネルギー線硬化型組成物。
・・・
【請求項４】
高分子（ｂ）がビニルピロリドン／酢酸ビニル共重合体、ビニルピロリドン／Ｎ−ビニルイミダゾール共重合体、ビニルピロリドン／ビニルカプロラクタム共重合体、ポリ（ビニルカプロラクタム）、ポリ（Ｎ−ビニルイミダゾール）、ビニルカプロラクタム／ジメチルアミノプロピル（メタ）アクリルアミド／ヒドロキシエチル（メタ）アクリル酸共重合体、ジメチルアミノプロピル（メタ）アクリルアミド／ヒドロキシエチル（メタ）アクリル酸共重合体及びビニルピロリドン／Ｎ，Ｎ−ジメチルアミノエチル（メタ）アクリル酸共重合体からなる群より選ばれる少なくとも１種である請求項１〜３のいずれかに記載の活性エネルギー線硬化型組成物。
【請求項５】
アクリル単量体（ａ）が一般式（１）で表される（メタ）アクリルアミドを含んでなる請求項１〜４のいずれかに記載の活性エネルギー線硬化型組成物。
【化１】
（式中、Ｒ1は水素原子又はメチル基、Ｒ2及びＲ3は水素原子又は炭素原子数１〜１２の有機基を表し、Ｒ2とＲ3とは同じであっても異なっていてもよく、Ｒ2とＲ3は互いに結合し環を形成していてもよい。)」
　２ｂ　「【０００３】
・・・
【発明が解決しようとする課題】
【０００４】
　しかしながら、従来のインク受容層形成用組成物を用いて形成したインク受容層には、「乾燥性」、「光沢性」、「粘着性」の３つの機能を同時に満足するものはない。例えば、特許文献１に記載の組成物を用いて形成したインク受容層は、「光沢性」が不十分であり、特許文献２に記載の組成物を用いて形成したインク受容層は「乾燥性」と「粘着性」に関しては問題がある。すなわち、本発明の目的は、インクの乾燥が速く、光沢に優れ、空気中の湿気によるベタツキが生じにくいインク受容層を形成できるインク受容層形成用活性エネルギー線硬化型組成物を提供することである。」
　２ｃ　「【０００７】
　アクリル単量体（ａ）としては、１分子中に少なくとも１つの（メタ）アクリロイル基を有し、９．０〜１６．０（好ましくは９．５〜１５．５、さらに好ましくは９．６〜１４．０、特に好ましくは１０．０〜１３．０）［ｃａｌ／ｃｍ3］1/2の溶解度パラメーター（ＳＰ値）を持つ単量体が含まれる。
　なお、本発明において、（メタ）アクリ・・・は、アクリ・・・及び／又はメタクリ・・・を意味する。また、ＳＰ値は、ＰｏｌｙｍｅｒＥｎｇｉｎｅｅｒ Ｓｃｉｅｎｃｅ，ｖｏｌ．１４，ｐ．１５２に記載のＦｅｄｏｒｓの方法によって計算される値である。
　アクリル単量体（ａ）としては、特開平１０−３３０６９３号公報に記載されたＳＰ値が１１以上の不飽和単量体のうち（メタ）アクリロイル基を有するもの、及び特開平１０−０５３６０８号公報に記載された極性基含有ビニルモノマー等が使用できる。
　これらのアクリル単量体のうち、乾燥性の観点等から、一般式（１）で表されるＮ置換（メタ）アクリルアミドが好ましい。
【化１】
　式中、Ｒ1は水素原子又はメチル基、Ｒ2及びＲ3は水素原子又は炭素原子数１〜１２の有機基を表し、Ｒ2とＲ3とは同じであっても異なっていてもよいが、同時に水素原子であることはなく、Ｒ2とＲ3は互いに結合し環を形成していてもよい。
・・・
【００１６】
　Ｒ2及び／又はＲ3がヒドロキシアルキル基であるアミドとしては、Ｎ−ヒドロキシメチル（メタ）アクリルアミド（ＳＰ値：１４．６又は１５．５）、Ｎ−（２−ヒドロキシエチル）（メタ）アクリルアミド（ＳＰ値：１３．８又は１４．５）及びＮ，Ｎ−ジ（２−ヒドロキシエチル）（メタ）アクリルアミド（ＳＰ値：１４．８又は１５．４）等が挙げられる。
・・・
【００２１】
　Ｒ2とＲ3とが互いに結合し環を形成しているアミドとしては、Ｎ−（メタ）アクリロイルピペリジン（ＳＰ値：１１．２又は１１．４）、Ｎ−（メタ）アクリロイルピロリジン（ＳＰ値：１１．５又は１１．８）、Ｎ−（メタ）アクリロイルモルホリン（ＳＰ値：１１．６又は１２．０）、Ｎ−（メタ）アクリロイル−２，６−ジメチルモルホリン（ＳＰ値：１０．７又は１０．９）及びＮ−（メタ）アクリロイルイミダゾリジン（ＳＰ値：１２．５又は１３．０）等が挙げられる。
【００２２】
　一般式（１）で表されるＮ置換（メタ）アクリルアミドのうち、乾燥性の観点等から、Ｒ2及び／又はＲ3がヒドロキシアルキル基であるアミド、並びにＲ2及び／又はＲ3がアルキル基であるアミドが好ましく、さらに好ましくはＲ2及び／又はＲ3がアルキル基であるアミド、特に好ましくはＮ−エチル（メタ）アクリルアミド、Ｎ−メチル−Ｎ−エチル（メタ）アクリルアミド、Ｎ，Ｎ−ジメチル（メタ）アクリルアミド、Ｎ，Ｎ−ジエチル（メタ）アクリルアミド、Ｎ−メチル−Ｎ−イソプロピル（メタ）アクリルアミド、Ｎ−メチル−Ｎ−ｎ−プロピル（メタ）アクリルアミド及びＮ−エチル−Ｎ−ｎ−プロピル（メタ）アクリルアミド、最も好ましくはＮ，Ｎ−ジメチル（メタ）アクリルアミド及びＮ，Ｎ−ジエチル（メタ）アクリルアミドである。
【００２３】
　これらのアクリル単量体（ａ）は、１種又は２種以上の混合物でもよい。
　２種以上の混合物の場合、一般式（１）で表されるＮ置換（メタ）アクリルアミドを含むことが好ましく、さらに好ましくはこのアミドを（ａ）の重量に基づいて１〜９５重量％含有すること、さらに好ましくは１０〜９０重量％含有すること、特に好ましくは５０〜８５重量％含有することである。一般式（１）で表されるＮ置換（メタ）アクリルアミドを含むと、乾燥性がさらに良好となる。」
　２ｄ　「【００２４】
　第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）としては、特開平０５−１０６１９０号公報に記載されたカチオン性姓水溶性高分子、特開平１０−２１１７６４号公報に記載されたピロリドン系ポリマー及びイミダゾール基含有ポリマー等が使用できる。
　これらの高分子のうち、乾燥性及び粘着性の観点等から、ビニルピロリドン／酢酸ビニル共重合体、ビニルピロリドン／Ｎ−ビニルイミダゾール共重合体、ビニルピロリドン／ビニルカプロラクタム共重合体、ポリ（ビニルカプロラクタム）、ポリ（Ｎ−ビニルイミダゾール）、ビニルカプロラクタム／ジメチルアミノプロピル（メタ）アクリルアミド／ヒドロキシエチル（メタ）アクリル酸共重合体、ジメチルアミノプロピル（メタ）アクリルアミド／ヒドロキシエチル（メタ）アクリル酸共重合体及びビニルピロリドン／Ｎ，Ｎ−ジメチルアミノエチル（メタ）アクリル酸共重合体からなる群より選ばれる少なくとも１種であることが好ましく、さらに好ましくはビニルピロリドン／酢酸ビニル共重合体、ビニルピロリドン／Ｎ−ビニルイミダゾール共重合体及びビニルピロリドン／ビニルカプロラクタム共重合体からなる群より選ばれる少なくとも１種である。」
　２ｅ　「【００３８】
　本発明の活性エネルギー線硬化型組成物には、１分子中に少なくとも２個のエチレン性不飽和炭化水素基を有する単量体（ｆ１）、光重合開始剤（ｇ）、熱重合開始剤（ｉ）、溶剤（ｊ）及び／又は添加剤（ｋ）を含むことができる。
　単量体（ｆ１）を含む場合、この含有量（重量％）は、（ａ）の合計重量に基づいて、０．１〜４０が好ましく、さらに好ましくは０．３〜２０、特に好ましくは０．５〜１０である。この範囲であると、粘着性がさらに良好となる。」
　２ｆ　「【００５３】
　本発明の活性エネルギー線硬化型組成物は、アクリル単量体（ａ）、高分子（ｂ）、無機微粒子（ｃ）及び架橋有機微粒子（ｄ）、並びに必要に応じて、少なくとも２個のラジカル重合性二重結合を有する単量体（ｆ１）、光重合開始剤（ｇ）、光増感剤（ｈ）、熱重合開始剤（ｉ）、溶剤（ｊ）及び／又は添加剤（ｋ）を、均一撹拌混合することにより得られる。これらの（ａ）〜（ｋ）の撹拌混合する順番には熱重合開始剤（ｉ）を除き特に制限がなく、均一に撹拌混合できればよい。熱重合開始剤（ｉ）は、（ａ）〜（ｋ）｛（ｉ）を除く｝を均一混合した後、２０℃以下（好ましくは−１０〜２０℃、さらに好ましくは−５〜１５℃、特に好ましくは０〜１０℃）に冷却し、（ｉ）を加え、均一に攪拌混合することが好ましい。撹拌混合温度としては熱重合開始剤（ｉ）を除き均一撹拌混合できれば特に制限はないが、２５〜６０℃が好ましく、さらに好ましくは３０〜５０℃、特に好ましくは３５〜４５℃である。撹拌混合時間としては熱重合開始剤（ｉ）を除き均一撹拌混合できれば特に制限はないが、０．５〜１００時間が好ましく、さらに好ましくは１〜８０時間、特に好ましくは１．５〜６０時間である。熱重合開始剤（ｉ）の撹拌混合時間としては均一撹拌混合できれば特に制限はないが、０．５〜５時間が好ましく、さらに好ましくは１〜４時間、特に好ましくは２〜３である。」
　２ｇ　「【００５５】
　本発明の活性エネルギー線硬化型組成物は、紙、木材、石、ガラス、コンクリート、金属、プラスチック及び／又は金属蒸着プラスチック等にコーティングすることにより、インク受容層形成を形成することができる。これらのうち、プラスチック及び／又は金属蒸着プラスチック等のインク受容層形成に好適であり、特にプラスチックのインク受容層形成に好適である。」
　２ｈ　「【００５９】
　以下、実施例により本発明を更に説明するが、本発明はこれに限定されない。
　表１に記載した材料を同表に記載した使用量で次のように均一混合して実施例１〜１５及び比較例１〜４の活性エネルギー線硬化型組成物を得た。すなわち、ｃ０１〜ｃ０４及び／又はｄ０１〜ｄ０４を除く各材料を空気雰囲気下４０℃に温調し、この温度で混合攪拌（４時間）したのち、ｃ０１〜ｃ０４及び／又はｄ０１〜ｄ０４を仕込み、空気雰囲気下４０℃以下に保ちながら、高速ホモミキサー（日本精機製作所製エクセルオートホモジナイザー）を用いて回転数６００ｒｐｍで２時間攪拌混合して、活性エネルギー線硬化型組成物１〜１９を得た。なお、表１中のａ０１〜ｊ０１は以下の材料を意味し、使用量（数値）は重量部を意味する。
　【００６０】
ａ０１：２−ヒドロキシエチルアクリレート
ａ０２：４−ヒドロキシブチルアクリレート
ａ０３：Ｎ−アクリロイルモルホリン
ａ０４：２−ヒドロキシエチルアクリルアミド
ａ０５：Ｎ−イソプロピルアクリルアミド
ａ０６：Ｎ，Ｎ−ジメチルアクリルアミド
ｂ０１：ＢＡＳＦ Ｃｏｒｐｏｒａｔｉｏｎ製Ｌｕｖｉｔｅｃ Ｋ−９０（ポリビニルピロリドン）
ｂ０２：Ｉｎｔｅｒｎａｔｉｏｎａｌ Ｓｐｅｃｉａｌｔｙ　Ｐｒｏｄｕｃｔｓ製Ｖｉｖｉｐｒｉｎｔ３００（ジメチルアミノプロピルメタクリルアミド／ヒドロキシエチルメタクリレート共重合体の３０重量％水溶液）
ｂ０３：ＢＡＳＦ　Ｃｏｒｐｏｒａｔｉｏｎ製ＬｕｖｉｔｅｃＶＰＩ５５Ｋ７２Ｗ（ビニルピロリドン／ビニルイミダゾール共重合体の２０重量％水溶液）
ｂ０４：ＢＡＳＦ　Ｃｏｒｐｏｒａｔｉｏｎ製ＬｕｖｉｔｅｃＶＰＣ５５Ｋ６５Ｗ（ビニルピロリドン／ビニルカプロラクタム共重合体の３０重量％水溶液）
ｃ０１：（株）トクヤマ製ファインシールＸ−３７Ｂ（湿式法シリカ微粒子）
ｃ０２：ＣＡＢＯＴ Ｃｏｒｐｏｒａｔｉｏｎ製ＳｐｅｃｔｒＡｌ（アルミナ微粒子）
ｃ０３：日本アエロジル（株）製Ａｅｒｏｓｉｌ５０（気相法シリカ微粒子、一次平均粒子径：５０ｎｍ）
ｃ０４：日本アエロジル（株）製Ａｅｒｏｓｉｌ３００（気相法シリカ微粒子、一次平均粒子径：７ｎｍ）
ｄ０１：ＢＡＳＦ　Ｃｏｒｐｏｒａｔｉｏｎ製Ｌｕｖｉｃｒｏｓｓ（架橋ポリビニルピロリドン粒子、体積平均粒子径：２５０μｍ）
ｄ０２：ＢＡＳＦ　Ｃｏｒｐｏｒａｔｉｏｎ製ＬｕｖｉｃｒｏｓｓＶＩ（架橋ビニルピロリドン／ビニルイミダゾール共重合体粒子、体積平均粒子径：２５０μｍ）
ｄ０３：ＢＡＳＦ　Ｃｏｒｐｏｒａｔｉｏｎ製ＬｕｖｉｃｒｏｓｓＭ（架橋ポリビニルピロリドン粒子、体積平均粒子径：１５μｍ）
ｄ０４：ＢＡＳＦ　Ｃｏｒｐｏｒａｔｉｏｎ製ＬｕｖｉｃｒｏｓｓＶＩ−Ｍ（架橋ビニルピロリドン／ビニルイミダゾール共重合体粒子、体積平均粒子径：１５μｍ）
ｆ１１：共栄社化学（株）製ライトアクリレート４ＥＧ−Ａ（ＰＥＧ２００＃ジアクリレート）
ｆ１２：ＢＡＳＦ　Ｃｏｒｐｏｒａｔｉｏｎ製Ｌａｒｏｍｅｒ８８１２（アミン変性３官能アクリレート単量体）
ｇ０１：１−ヒドロキシ−シクロヘキシル−フェニル−ケトン
ｊ０１：エタノール
ｊ０２：イオン交換水
ｋ０１：ハイドロキノンモノメチルエーテル
【００６１】
【表１】
【００６２】
【表２】
【００６３】
　実施例１〜１５及び比較例１〜４で得た活性エネルギー線硬化型組成物を用いて、以下のようにしてインク受容層を調製し、これらのインク受容層について、以下の評価方法により、「粘着性」、「光沢性」、「乾燥性」、「にじみ」及び「耐水性」を評価し、表３に示した。
【００６４】
＜インク受容層の調製＞
　コクヨ（株）製インクジェットプリンタ用ＯＨＰフィルム（品番ＶＦ−１１００Ｎ）に、ＪＩＳ　Ｋ５４００（１９９０）「３．３試験片の作成（７．５）バーコーター塗り」に記載されたバーコーターＮｏ．１８と同等のバーコーター（コーティングテスター工業製バーコーター１８番）を用いて、インク受容層形成用活性エネルギー線硬化型組成物を塗工し、塗工面に紫外線（メタルハライドランプ）を照射することによって硬化した後（硬化条件は以下の通りである）、５０℃の循風乾燥機で１５分間乾燥することによって（実施例７で得た活性エネルギー線硬化型組成物については乾燥することなく、紫外線照射による硬化のみにより）、インク受容層を調製した。
紫外線硬化条件：コンベア式露光機｛ウシオ電機（株）製ユニキュアＵＶＣ−０２５１６Ｓ１ＡＧＭ０１｝と超高圧水銀ランプ（ウシオ電機（株）製ＵＶＬ−４００１−Ｎ）とを用い、コンベア速度３ｍ／分で５００ｍＪ／ｃｍ2の紫外線を照射した。
・・・
【００７０】
【表３】
」
　２　引用文献１に記載された発明
　　（１）　引用文献１の１ａ、１ｅ〜１ｈの記載によれば、引用文献１には、「親水性単量体（ａ）、親水性重合体（ｂ）、光重合開始剤（ｄ）を含有する紫外線硬化型組成物（Ａ）。」が記載されているといえる。
　　（２）　ここで、引用文献１の１ｄの【表１】の項番６、１０、１１に関する記載及び同じく１ｉの【表２】の実施例３、５、６、１１、１５、１８に関する記載によれば、引用文献１には、「親水性単量体（ａ）」として、「Ｎ−（２−ヒドロキシエチル）（メタ）アクリルアミド」または、「Ｎ−アクリロイルモルホリン」を用いることが開示されている。
　　（３）　また、引用文献１の１ｄの記載によれば、引用文献１には、「親水性重合体（ｂ）」として、「ポリ｛Ｎ−（Ｎ’，Ｎ’−ジメチルアミノプロピル）（メタ）アクリルアミド｝」を用いることが開示されている。
　　（４）　上記（１）〜（３）の記載事項及び認定事項を整理すると、引用文献１（実施例）には、以下の発明が記載されているといえる。
「親水性単量体（ａ）、親水性重合体（ｂ）、光重合開始剤（ｄ）を含有する紫外線硬化型組成物（Ａ）であって、親水性単量体（ａ）がＮ−（２−ヒドロキシエチル）（メタ）アクリルアミド、または、Ｎ−アクリロイルモルホリンであり、親水性重合体（ｂ）がポリ｛Ｎ−（Ｎ’，Ｎ’−ジメチルアミノプロピル）（メタ）アクリルアミド｝である紫外線硬化型組成物（Ａ）。」（以下、「引用発明１」という。）
　３　引用文献２に記載された発明
　　（１）　また、引用文献２の２ａ、２ｅ、２ｇ、２ｈの記載によれば、引用文献２には、「アクリル単量体（ａ）、第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）、光重合開始剤（ｇ）を含有する紫外線硬化型組成物。」が記載されているといえる。
　　（２）　ここで、引用文献２の２ｃ、同じく２ｈの【表１】の実施例２、３、５、７、１０〜１４に関する記載によれば、引用文献２には、「親水性単量体（ａ）」としては、「Ｎ−（２−ヒドロキシエチル）（メタ）アクリルアミド」または、「Ｎ−アクリロイルモルホリン」を用いることが開示されている。
　　（３）　また、引用文献２の２ｄの記載によれば、引用文献２には、「第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）」として、「ジメチルアミノプロピル（メタ）アクリルアミド／ヒドロキシエチル（メタ）アクリル酸共重合体」を用いることが開示されている。
　　（４）　上記（１）〜（３）の記載事項及び認定事項を整理すると、引用文献２には、以下の発明が記載されているといえる。
「アクリル単量体（ａ）、第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）、光重合開始剤（ｇ）を含有する紫外線硬化型組成物であって、アクリル単量体（ａ）がＮ−（２−ヒドロキシエチル）（メタ）アクリルアミド、または、Ｎ−アクリロイルモルホリンであり、第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）がジメチルアミノプロピル（メタ）アクリルアミド／ヒドロキシエチル（メタ）アクリル酸共重合体である紫外線硬化型組成物。」（以下、「引用発明２」という。）
　４　本願発明についての検討
　　（１）　引用発明１を主引用発明とした場合について
　　　ア　対比
　本願発明と引用発明１とを対比する。
　　　　（ア）　引用発明１の「親水性単量体（ａ）」である「Ｎ−（２−ヒドロキシエチル）（メタ）アクリルアミド、または、Ｎ−アクリロイルモルホリン」が紫外線により硬化するモノマーであることは当業者に顕著であることから、引用発明１の「親水性単量体（ａ）」は、本願発明の「紫外線硬化型モノマー」に相当する。
　　　　（イ）　引用発明１の「親水性重合体（ｂ）」である「ポリ｛Ｎ−（Ｎ’，Ｎ’−ジメチルアミノプロピル）（メタ）アクリルアミド｝」がカチオン性の成分であること及び第１〜４級カチオン基含有重合性モノマー、またはそれらを単独重合もしくは他の重合性モノマーと共重合してなるカチオン性重合体に包含されることは当業者に顕著であることから、引用発明１の「親水性重合体（ｂ）」は、本願発明の「第１〜４級カチオン基含有重合性モノマー、またはそれらを単独重合もしくは他の重合性モノマーと共重合してなるカチオン性重合体（カチオン性成分）」に相当する。
　　　　（ウ）　引用発明１の「光重合開始剤（ｄ）」、「紫外線硬化型組成物（Ａ）」は、それぞれ本願発明の「光重合開始剤」、「紫外線硬化型コート組成物」に相当する。
　してみると、両者は、以下の点で一致し、以下の点で相違する。
＜一致点＞
　紫外線硬化型モノマー、カチオン性成分、光重合開始剤を含有する紫外線硬化型コート組成物であって、カチオン性成分が第１〜４級カチオン基含有重合性モノマー、またはそれらを単独重合もしくは他の重合性モノマーと共重合してなるカチオン性重合体である紫外線硬化型コート組成物。
＜相違点１ａ＞
　紫外線硬化型モノマーについて、本願発明は、「N−ヒドロキシエチルアクリルアミド及びアクリロイルモルホリンの混合物」であるのに対して、引用発明１は、Ｎ−（２−ヒドロキシエチル）（メタ）アクリルアミド（N−ヒドロキシエチルアクリルアミド）、または、Ｎ−アクリロイルモルホリン（アクリロイルモルホリン）であり、それらの混合物であるかについては不明である点。
＜相違点１ｂ＞
　紫外線硬化型コート組成物について、本願発明では、「N-ヒドロキシエチルアクリルアミドにカチオン性重合体を溶解させたのち、アクリロイルモルホリンと混合することにより得られる」と規定しているのに対して、引用発明１は、「」が特定されていない点。
　　　イ　判断
　　　　（ア）　相違点１ａについて
　引用発明１の紫外線硬化型モノマーは、引用文献１の１ｄの【００６４】の「これらの親水性単量体（ａ）は、１種又は２種以上の混合物でもよい。」との記載によれば、親水性単量体（ａ）である「N−ヒドロキシエチルアクリルアミド」と他の親水性単量体（ａ）である「アクリロイルモルホリン」の混合物を一応包含するものである。
　そこで、本願発明の効果について検討すると、本願明細書には、「皮膚刺激性の小さいＮ-ヒドロキシエチルアクリルアミドを用いることで、安全性が高くなる。また、カチオン性ポリマー等を溶解することが可能であるため、さまざまな用途に用いることが可能な紫外線硬化型コート組成物を提供することができる。インク受容層として用いた場合は、インク吸収性、耐タック性、基材との密着性を向上させ、コーティング剤として使用した時には基材との密着性を向上させる帯電防止コーティングとして有用である。その他用途にも有用である紫外線硬化型コート組成物を提供することができる」（【００１０】）及び、「安全であるとともに、優れたインク吸収性、耐タック性、耐水性、印刷画像の乾燥性、耐にじみ性も良好なインク受容層を形成する」（【００１４】）と記載され、２種の特定の紫外線硬化型モノマーの混合物を混合することにより、優れたインク吸収性、耐タック性、耐水性、印刷画像の乾燥性、耐にじみ性も良好なインク受容層を形成するという、優れた効果を奏するものである。また、実施例によれば、「紫外線硬化型モノマー」が、本願発明である「N−ヒドロキシエチルアクリルアミド」と「アクリロイルモルホリン」の「混合物」である場合、耐にじみ性の面で、本願発明の範囲外の紫外線硬化型モノマー（比較例１、２）よりも優れていることが認められる。
　以上からみて、本願発明は、「紫外線硬化型モノマー」を、「N−ヒドロキシエチルアクリルアミド」と「アクリロイルモルホリン」の「混合物」とすることによって、優れたインク吸収性、耐タック性、耐水性、印刷画像の乾燥性、耐にじみ性も良好なインク受容層を形成することができるという優れた効果を奏するものと認められる。
　これに対して、引用発明１は、発明の詳細な説明の記載を参照しても、混合により「優れたインク吸収性、耐タック性、耐水性、印刷画像の乾燥性、耐にじみ性も良好なインク受容層を形成することができるという優れた効果」が達成されることを容易に予測できるものではない。
　よって、「紫外線硬化型モノマー」を、「N−ヒドロキシエチルアクリルアミド」と「アクリロイルモルホリン」の「混合物」とすることは、引用発明１における一つの可能性として想定できるとしても、本願発明の効果は、引用発明１から容易に予測できない顕著なものと認められ、上記相違点１ａは実質的なものである。
　　　　（イ）　相違点１ｂについて
　引用発明１の紫外線硬化型コート組成物は、引用文献１の１ｇの記載によれば、「撹拌混合する順番には・・・特に制限がなく、均一に撹拌混合できればよい。」と言及していることから、「N−ヒドロキシエチルアクリルアミド」に「カチオン性重合体」を溶解させたのち、「アクリロイルモルホリン」と混合することにより得られる場合を一応包含するものである。
　次に、本願発明の効果について検討する。本願明細書には、「N-ヒドロキシエチルアクリルアミドは第１〜４級カチオン基含有重合性モノマー、または種々のカチオン性重合体の溶解性に優れる」（【００１３】）こと、また、審判請求人が平成２６年３月１３日に提出した審判請求書の理由補充のための手続補正書によれば、「N-ヒドロキシエチルアクリルアミドにカチオン性重合体を溶解させたのち、アクリロイルモルホリンと混合することを特徴とするものであって、このような順番で添加することによりN-ヒドロキシエチルアクリルアミド、アクリロイルモルホリン及びカチオン性重合体の均一且つ透明な溶液を取得することができる。本願発明は、特定の混合順としたことにより、本願明細書の[０００６]に記載した、コート組成物にカチオン成分を含有させた場合、カチオン成分の溶解性が不十分なために不溶解物が析出する、相分離する等の問題を解決したものである」（第２頁）ことが記載され、また、同じく審判請求書の理由補充のための手続補正書に添付された実験成績証明書によれば、「N-ヒドロキシエチルアクリルアミド」は、「カチオン性重合体」に対して優れる溶解性を有する一方、「アクリロイルモルホリン」にはカチオン性重合体が溶解しないこと、また、「N-ヒドロキシエチルアクリルアミド」と「アクリロイルモルホリン」を混合させたのち、「カチオン性重合体」を添加すると、当該「カチオン性重合体」を溶解することはできないが、「N-ヒドロキシエチルアクリルアミド」に「カチオン性重合体」を溶解させてから、「アクリロイルモルホリン」を混合した場合、「カチオン性重合体が析出せず、目的の「N-ヒドロキシエチルアクリルアミド」、「アクリロイルモルホリン」及び「カチオン性重合体」の溶液を取得することができるという、格別の効果を奏することが認められる。
　以上からみて、本願発明は、「N−ヒドロキシエチルアクリルアミド」に「カチオン性重合体」を溶解させたのち、「アクリロイルモルホリン」と混合することによって、N-ヒドロキシエチルアクリルアミド、アクリロイルモルホリン及びカチオン性重合体の均一且つ透明な溶液を取得することができるという優れた効果を奏するものと認められる。
　これに対して、引用発明１は、発明の詳細な説明の記載を参照しても、N-ヒドロキシエチルアクリルアミド、アクリロイルモルホリン及びカチオン性重合体の均一且つ透明な溶液を取得することができるという優れた効果」が達成されることを容易に予測できるものではない。
　よって、「紫外線硬化型コート組成物」を、「「N−ヒドロキシエチルアクリルアミド」に「カチオン性重合体」を溶解させたのち、「アクリロイルモルホリン」と混合すること」は、引用発明１における一つの可能性として想定できるとしても、本願発明の効果は、引用発明１から容易に予測できない顕著なものと認められ、上記相違点１ｂも実質的なものである。
　　　　（ウ）　小括
　よって、本願発明は、引用文献１に記載された発明に基いて、当業者が容易に発明をすることができたものとはいえない。
　　（２）　引用発明２を主引用発明とした場合について
　　　ア　対比
　本願発明と引用発明２とを対比する。
　　　　（ア）　引用発明２の「アクリル単量体（ａ）」である「Ｎ−（２−ヒドロキシエチル）（メタ）アクリルアミド、または、Ｎ−アクリロイルモルホリン」が紫外線により硬化するモノマーであることは当業者に顕著であることから、引用発明２の「アクリル単量体（ａ）」は、本願発明の「紫外線硬化型モノマー」に相当する。
　　　　（イ）　引用発明２の「第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）」である「ジメチルアミノプロピル（メタ）アクリルアミド／ヒドロキシエチル（メタ）アクリル酸共重合体」がカチオン性の成分であること及び第１〜４級カチオン基含有重合性モノマー、またはそれらを単独重合もしくは他の重合性モノマーと共重合してなるカチオン性重合体に包含されることは当業者に顕著であることから、引用発明２の「第１級アミノ基、第２級アミノ基、第３級アミノ基及び第４級アンモニオ基からなる群より選ばれる少なくとも１種を有するエチレン性不飽和単量体単位を必須構成単位として含有する高分子（ｂ）」は、本願発明の「第１〜４級カチオン基含有重合性モノマー、またはそれらを単独重合もしくは他の重合性モノマーと共重合してなるカチオン性重合体（カチオン性成分）」に相当する。
　　　　（ウ）　引用発明２の「光重合開始剤（ｇ）」、「紫外線硬化型組成物」は、それぞれ本願発明の「光重合開始剤」、「紫外線硬化型コート組成物」に相当する。
　してみると、両者は、以下の点で一致し、以下の点で相違する。
＜一致点＞
　紫外線硬化型モノマー、カチオン性成分、光重合開始剤を含有する紫外線硬化型コート組成物であって、カチオン性成分が第１〜４級カチオン基含有重合性モノマー、またはそれらを単独重合もしくは他の重合性モノマーと共重合してなるカチオン性重合体である紫外線硬化型コート組成物。
＜相違点２ａ＞
　紫外線硬化型モノマーについて、本願発明は、「N−ヒドロキシエチルアクリルアミド及びアクリロイルモルホリンの混合物」であるのに対して、引用発明２は、Ｎ−（２−ヒドロキシエチル）（メタ）アクリルアミド（N−ヒドロキシエチルアクリルアミド）、または、Ｎ−アクリロイルモルホリン（アクリロイルモルホリン）であり、それらの混合物であるかについては不明である点。
＜相違点２ｂ＞
　紫外線硬化型コート組成物について、本願発明では、「N-ヒドロキシエチルアクリルアミドにカチオン性重合体を溶解させたのち、アクリロイルモルホリンと混合することにより得られる」と規定しているのに対して、引用発明２は、「」が特定されていない点。
　　　イ　判断
　　　　（ア）　相違点２ａについて
　相違点２ａについては、上記相違点１ａと同一であることから、当該相違点１ａで検討したものと同様に実質的なものである。
　　　　（イ）　相違点２ｂについて
　相違点２ｂについても、上記相違点１ｂと同一であることから、当該相違点１ｂで検討したものと同様に実質的なものである。
　　　　（ウ）　小括
　よって、本願発明は、引用文献２に記載された発明に基いても、当業者が容易に発明をすることができたものとはいえない。
　　（３）　その他
　引用発明１と引用発明２をどのように組み合わせても上記相違点１ａ（１ｂ）、２ａ（２ｂ）は依然として存在することから、引用文献１、２に記載された発明に基いても当業者が容易になし得たものとは認められない。
　　（４）　まとめ
　以上のとおりであって、本願発明は、引用文献１または、２に記載された発明のいずれに基いても、または、引用文献１、２に記載された発明に基いても当業者が容易になし得たものとは認められない。
第５　むすび
　以上のとおりであるから、本願については、原査定の拒絶理由を検討しても、その理由によって拒絶すべきものとすることはできない。
　また、他に本願を拒絶すべき理由を発見しない。
　よって、結論のとおり審決する。